СПОСОБ ПРОИЗВОДСТВА ГРАНУЛ, В ЧАСТНОСТИ ГРАНУЛ ДЛЯ СТРОИТЕЛЬНЫХ РАБОТ

1. Способ получения гранулированного заполнителя, в частности легкого гранулированного заполнителя, в частности, для строительных материалов, предпочтительно бетона, включающий следующие операции:
а) приготовление гомогенной исходной смеси, содержащей
от 1 до 10 мас.% цемента,
от 20 до 85 мас.% обожженной глины,
от 10 до 40 мас.% золы материалов растительного происхождения,
от 0 до 35 мас.% летучей золы,
от 0 до 1 мас.% других добавок и
воду,
при этом указанные процентные массовые содержания приведены по отношению к общей массе сухой исходной смеси без воды, а отношение массы воды к общей массе сухой исходной смеси составляет от 0,20 до 0,35,
б) получение полуфабриката из исходной смеси,
в) отверждение полуфабриката при температуре менее 80°С с образованием частиц гранулированного заполнителя.
2. Способ по п.1, отличающийся тем, что зола материалов растительного происхождения содержит частицы, максимальный размер которых выбирают равным от 1 до 2 мм, и/или зола материалов растительного происхождения содержит частицы, размер которых составляет от 0 мм до вышеуказанного максимального размера.
3. Способ по п.1 или 2, отличающийся тем, что зола материалов растительного происхождения представляет собой или содержит древесную золу, при этом древесина, которую сжигают для получения древесной золы, является, в частности, свежесрубленной древесиной или бывшей в употреблении слабо нагруженной древесиной.
4. Способ по пп.1 и 2, отличающийся тем, что зола материалов растительного происхождения содержит топочную золу, которая образуется при сжигании растений, в количестве по меньшей мере 50 мас.% относительно массы сухой золы.
5. Способ по п.4, отличающийся тем, что в качестве золы материалов растительного происхождения используют механически измельченную и просеянную топочную золу, при этом механическое измельчение топочной золы предпочтительно представляет собой дробление, в частности, при помощи валковой дробилки.
6. Способ по пп.1, 2, 5, отличающийся тем, что зола материалов растительного происхождения содержит известь в количестве по меньшей 25 мас.% относительно массы сухой золы, и/или зола материалов растительного происхождения имеет скрыто-гидравлические свойства или содержит скрыто-гидравлические компоненты, при этом частицы золы материалов растительного происхождения предпочтительно связываются друг с другом в результате взаимодействия их скрыто-гидравлических компонентов с водой под действием цемента, выступающего в качестве активатора.
7. Способ по пп.1, 2, 5, отличающийся тем, что обожженная глина обладает пуццолановыми свойствами или содержит пуццолановые компоненты, при этом пуццолановые компоненты глины предпочтительно вступают в реакцию с водой и известью, содержащейся в золе материалов растительного происхождения; и/или тем, что максимальный размер частиц обожженной глины выбирают в пределах от 1 до 2 мм, при этом размер частиц обожженной глины составляет предпочтительно от 0 мм до указанного максимального размера; и/или тем, что обожженная глина по меньшей мере частично представляет собой обожженную глину, которая применяется или образуется при изготовлении вспученной глины; и/или тем, что обожженная глина по меньшей мере частично представляет собой метакаолин, в частности метакаолин, образующийся при изготовлении вспученного стекла; и/или тем, что обожженная глина по меньшей мере частично представляет собой обожженную глину, которая применяется или образуется при производстве кирпича, например кирпичный щебень, кирпичную муку, кирпичный бой или слабо обожженный кирпич.
8. Способ по пп.1, 2, 5, отличающийся тем, что летучая зола содержит или представляет собой летучую золу, которая образуется при сжигании угля, в частности каменного угля, или летучую золу согласно DIN EN 450 или DIN EN 450-1; и/или тем, что цемент представляет собой портландцемент, в частности композитный портландцемент, предпочтительно СЕМ II/B-M (S-LL).
9. Способ по пп.1, 2, 5, отличающийся тем, что связывание полуфабриката происходит при относительной влажности от 50 до 100% и/или при температуре от 5 до 45°С.
10. Гранулированный заполнитель, в частности легкий гранулированный заполнитель, в частности, для строительных материалов, предпочтительно бетона, при этом частицы указанного заполнителя содержат:
от 1 до 10 мас.% отвержденного цемента,
от 0 до 35 мас.% частиц летучей золы,
от 20 до 85 мас.% частиц обожженной глины,
от 10 до 40 мас.% золы материалов растительного происхождения,
от 0 до 1 мас.% других добавок,
при этом суммарное процентное массовое содержание всех компонентов составляет 100%.
11. Гранулированный заполнитель по п.10, отличающийся тем, что его частицы содержат частицы золы материалов растительного происхождения, распределенные по всему объему частиц заполнителя; и/или тем, что частицы золы материалов растительного происхождения соединяются друг с другом посредством скрыто-гидравлического связывания, и/или тем, что максимальный размер частиц золы материалов растительного происхождения выбирают в пределах от 1 до 2 мм, при этом размер указанных частиц составляет предпочтительно от 0 мм до указанного максимального размера; и/или тем, что максимальный размер частиц обожженной глины выбирают в пределах от 1 до 2 мм, при этом размер частиц обожженной глины составляет предпочтительно от 0 мм до указанного максимального размера.
12. Гранулированный заполнитель по п.10 или 11, который изготавливают согласно способу по пп.1-9.